(57)【要約】      （修正有）【課題】本物の素材を模して表面に凹凸を設けた化粧シートであって、本物と同様の手触り感を有する化粧シートを提供する。【解決手段】少なくとも絵柄印刷層３３と艶調整層３５とを有し、且つ少なくとも一部に凹凸構造３６を有する化粧シート３であって、その表面が、自動化表面試験機（ＫＥＳ−ＳＥ）によるＭＩＵ（摩擦係数）が、０．０９〜０．１４であり、且つＭＭＤ（摩擦係数の変動）が、０．０１０〜０．０２５である、化粧シート。【選択図】図３
2018108699.tif 000002
【特許請求の範囲】
【請求項１】
少なくとも絵柄印刷層と、艶調整層とを有し、且つ少なくとも一部に凹凸構造を有する化粧シートであって、
前記化粧シートの表面が、自動化表面試験機（ＫＥＳ−ＳＥ）によるＭＩＵ（摩擦係数）が０．１１〜０．１５であり、且つＭＭＤ（摩擦係数の変動）が０．０１０〜０．０３５であることを特徴とする化粧シート。
【請求項２】
前記化粧シートが、少なくとも絵柄印刷層と、艶調整層と、表面に前記絵柄印刷と同調した電離放射線硬化型樹脂からなる凸部を有することを特徴とする請求項１に記載の化粧シート。
【請求項３】
前記化粧シートが、少なくとも絵柄印刷層と、透明熱可塑性樹脂層と、艶調整層と、を有し、少なくとも前記透明熱可塑性樹脂層にエンボス凹部が形成されてなることを特徴とする請求項１に記載の化粧シート。
【請求項４】
請求項１から請求項３のいずれかに記載の化粧シートと、
前記化粧シートが少なくとも一方の面に張り合わされた支持体と、を備えたことを特徴とする化粧板。
【発明の詳細な説明】
【技術分野】
【０００１】
本発明は、建築物の内装、外装、家具、建具、車輌の内装等の表面に用い、表面に凹凸の手触り感を与える化粧シートならびに化粧板に関する。
【背景技術】
【０００２】
従来、化粧シートは、安価で加工性に優れた建材として、上述のような建築物の内装、外装、家具、建具、車輌の内装などといった、様々な用途に使用されている。
【０００３】
用途に応じた機能性を付与した例として、例えば、特許文献１に見られるような遮熱性を付与した化粧シートなども提案されている。
【０００４】
一方で、木目板やタイルなどの本物の素材に似せた化粧シートとして、凹凸形状を設けた化粧シートなども提案されている。
【０００５】
凹凸の手触り感のある化粧シートとしては、例えば特許文献２に見られるようなエンボスにより凹部を設けたものや、特許文献３に見られるような盛上げ印刷により凸部を設けたものなどのように、物理的に凹凸を設けたものが提案されている。
【０００６】
しかし、これらの化粧シートは、外観的な印象から本物の素材に似たものとしているもので、実際に触れてみると、凹凸は設けられてあるものの、本物の素材とは手触り感が異なり、人工的な化粧シートであると判別しやすいものであった。
【先行技術文献】
【特許文献】
【０００７】
【特許文献１】特開２０１３−０８３５４１号公報
【特許文献２】特許第４６９００７１号公報
【特許文献３】特開２００８−０８７１５８号公報
【発明の概要】
【発明が解決しようとする課題】
【０００８】
本発明は、上記のような点に着目したもので、本物の素材を模して表面に凹凸を設けた化粧シートであって、本物と同様の手触り感を有する化粧シートを提供しようとするものである。
【課題を解決するための手段】
【０００９】
上記課題を解決するための第一の発明は、少なくとも絵柄印刷層と、艶調整層とを有し、且つ少なくとも一部に凹凸構造を有する化粧シートであって、前記化粧シートの表面が、自動化表面試験機（ＫＥＳ−ＳＥ）によるＭＩＵ（摩擦係数）が０．１１〜０．１５であり、且つＭＭＤ（摩擦係数の変動）が０．０１０〜０．０３５であることを特徴とする化粧シートである。
【００１０】
次に、第二発明は、前記化粧シートが、少なくとも絵柄印刷層と、艶調整層と、表面に前記絵柄印刷と同調した電離放射線硬化型樹脂からなる凸部を有することを特徴とする請求項１に記載の化粧シートである。
【００１１】
次に、第三の発明は、前記化粧シートが、少なくとも絵柄印刷層と、透明熱可塑性樹脂層と、艶調整層と、を有し、少なくとも前記透明熱可塑性樹脂層にエンボス凹部が形成さ
れてなることを特徴とする請求項１に記載の化粧シートである。
【００１２】
次に、第四の発明は、請求項１から請求項３のいずれかに記載の化粧シートと、前記化粧シートが少なくとも一方の面に張り合わされた支持体と、を備えたことを特徴とする化粧板である。
【発明の効果】
【００１３】
本発明の化粧シートを用いることにより、天然の木質材に手触り感が非常に近い、化粧シートならびに化粧板を得ることができる。
【図面の簡単な説明】
【００１４】
【図１】本発明の実施形態に係わる化粧板の構成例を示す断面図である。
【図２】本発明の実施形態に係わる凸部を有する化粧シートの例を示す断面図である。
【図３】本発明の実施形態に係わるエンボス化粧シートの例を示す断面図である。
【発明を実施するための形態】
【００１５】
次に、本発明の実施形態について図面を参照して説明する。
【００１６】
ここで、図面は模式的なものであり、厚さと平面寸法との関係、各層の厚さの比率等は現実のものとは異なる。また、以下に示す実施形態は、本発明の技術的思想を具体化するための構成を例示するものであって、本発明の技術的思想は、構成部品の材質、形状、及び構造等が下記のものに特定するものでない。本発明の技術的思想は、特許請求の範囲に記載された請求項が規定する技術的範囲内において、種々の変更を加えることができる。
【００１７】
図１は、本発明の実施形態に係る化粧板の構成例を示す断面図である。
【００１８】
化粧板１は、支持体１５の片面に、基材シート１１、絵柄印刷層１２、艶調整層１３からなる化粧シート１４を貼りあわせた構造となっており、化粧シート１４の表面には、凹凸構造が形成されている。
【００１９】
本発明の化粧シート１４は、その表面が、自動化表面試験機（ＫＥＳ−ＳＥ）によるＭＩＵ（摩擦係数）が０．１１〜０．１５であり、ＭＭＤ（摩擦係数の変動）が０．０１０〜０．０３５であることが重要である。
【００２０】
自動化表面試験機（ＫＥＳ−ＳＥ）は、ＫＥＳ（ＫＡＷＡＢＡＴＡ  ＥＶＡＬＵＡＴＩＯＮ  ＳＹＳＴＥＭ）に基づき、物の風合いを計測しようとするもので、摩擦力検出部、摩擦子ホルダー、摩擦子から構成されており、摩擦子は指先を模した設計とすることで、人間の指先に近い感覚を数値化することができる。
【００２１】
この摩擦子が、試料である化粧シートに接した状態で、前記化粧シートを設置した試料台が一定のスピードで動いた時に要した摩擦力Ｆを利用して、滑りやすさやざらつき感を評価することができる。
【００２２】
摩擦力Ｆと、化粧シートと摩擦子の接触面にかかる垂直荷重Ｎとの比を摩擦係数μとし、摩擦係数の平均値（ＭＩＵ値）を滑りやすさと考えることができ、ＭＩＵ値の数値が大きい場合には「しっとり」感を、また数値が小さい場合には「さらさら」感といったそれぞれの印象を人に与えると考えることができる。
【００２３】
また、摩擦係数の平均値偏差から平均摩擦係数の変動（ＭＭＤ値）を算出することにより、ざらつき感とすることができ、ＭＭＤ値の数値が大きい場合には「ざらつき」感を、
そして数値が小さい場合には「なめらか」感といったそれぞれの印象を人に与えると考えることができる。
【００２４】
一般に、実際の木質には、凹凸の大きさや、傾き、繰り返しパターンなどが、それぞれ複雑な組み合わせとなっており、同じものはほぼ無いと言える。
【００２５】
しかしながら、木の種類によって、その風合いはほぼ一定の範囲内に、収まっていると言うことができる。
【００２６】
本発明の化粧シートは、主に天然のオーク材を模した化粧シートを提供しようとするものであり、前記ＭＩＵ値ならびにＭＭＤ値を上述の範囲の値とすることで、本物の木質感を人に与えることのできる化粧シートを提供することができる。
【００２７】
次に、本発明の化粧シートの構成例について、図を参照しながら、より詳細に説明する。
【００２８】
（電離放射線硬化型樹脂からなる凸部を有する化粧シート）
図２は、電離放射線硬化型樹脂からなる凸部、即ち凸部２５を有する化粧シートの構成例を示す断面図である。
【００２９】
図２に示す構成例では、着色基材シート２１の上に絵柄印刷層２３、艶調整層２４、電離放射線硬化型樹脂からなる凸部２５が設けられ、着色基材シート２１の反対側の面には、プライマー層２２が設けられている。
【００３０】
また、凸部を有する化粧シート２の艶調整層２４の表面には、適宜透明耐汚染樹脂層が設けられてあっても良い。
【００３１】
凸部を有する化粧シート２用の着色基材シート２１は、化粧シートとしての加工適性を有するものであれば、従来公知のものを使用することが可能であるが、塩化ビニル樹脂を使用しないものとして、ポリエステル系樹脂シート、ポリオレフィン系樹脂シートなどを用いることが好ましい。
【００３２】
着色基材シート２１には、必ずしも基材シートそのものを着色してある必要はないが、必要に応じて、従来公知の着色色素をはじめ、充填剤、発泡剤、難燃剤、滑剤、酸化防止剤、紫外線吸収剤、光安定剤などの各種添加剤を常法に従って添加することができる。
【００３３】
着色基材シート２１の厚みは、用途などによっても異なるが、５０μｍ〜１００μｍ程度が好ましいと言える。
【００３４】
凸部を有する化粧シート２用の絵柄印刷層２３は、化粧シートに絵柄による意匠性を付与するために設けられるものである。
【００３５】
絵柄印刷層２３は、染料または顔料等の着色色素を適当なバインダー樹脂と共に、適当な希釈溶媒中に溶解または分散してなる印刷インキまたは塗料等を使用して、例えばグラビア印刷法またはオフセット印刷法等の各種公知印刷法や、グラビアコート法、ロールコート法、グラビアリバースコート法、ダイコート法等の各種塗工法などによって形成することができる。
【００３６】
バインダー樹脂としては、例えばウレタン系樹脂、アクリル系樹脂、塩化ビニル酢酸ビニル共重合体、ポリイミド系樹脂、硝化綿などの各種樹脂類またはこれらの混合物などを
例示することができるが、これらに限定されるものではない。
【００３７】
印刷される絵柄の種類は、特に限定されるものではなく、所望の絵柄を任意に設けることが可能であり、単色無地であっても何ら問題ない。
【００３８】
また、場合によって、凸部を有する化粧シート２の隠蔽性を向上させるために、絵柄印刷層２３の裏面側に、酸化チタンや酸化鉄等の不透明顔料を多く含む不透明な印刷インキまたは塗料による隠蔽層が設けられてあっても良い。
【００３９】
艶調整層２４は、表面の光沢を調整、耐久性を付与するためのものであり、バインダー樹脂に、所望の艶に応じて、艶調整剤（マット剤あるいは艶消剤とも呼称される）を添加あるいは無添加とした組成物を塗工することにより形成される。表面を特に高光沢としたい場合には、艶調整剤を無添加とすることができる。
【００４０】
バインダー樹脂としては、各種樹脂類との接着の汎用性、化粧シートを後加工する際の変形追従性、及び耐擦傷性などの要求を充たす樹脂類であれば、いずれも使用することができるが、２液硬化型ウレタン樹脂や電離放射線硬化型樹脂、またはその複合物などが好適に用いられる。
【００４１】
また、艶調整剤としては、シリカ、アルミナ（α−アルミナ等）、炭酸カルシウム、硫酸バリウム、カオリナイト、アルミナシリケート等の無機物、あるいはポリカーボネート、ナイロン、ウレタン樹脂、アクリル樹脂、スチレン樹脂、シリコーン樹脂等の有機物の微粒子などを挙げることができる。
【００４２】
艶調整剤の平均粒径は、１〜１０μｍ程度が好ましく、添加量は所望の光沢に応じて適宜選択するが、通常は最大で３０質量％程度である。
【００４３】
バインダー樹脂として、２液硬化型ウレタン樹脂を用いる場合には、ポリオールを主体とし、イソシアネートを架橋剤（硬化剤）とするウレタン樹脂が好適である。
【００４４】
ポリオールとしては、分子中に２個以上の水酸基を有するもので、例えば、ポリエチレングリコール、ポリプロピレングリコール、アクリルポリオール、ポリエステルポリオール、ポリエーテルポリオール、ポリカーボネートポリオール、ポリウレタンポリオール等が用いられる。
【００４５】
また、イソシアネートとしては、分子中に２個以上のイソシアネート基を有する多価イソシアネートが用いられる。
【００４６】
多価イソシアネートとしては、例えば、２，４−トリレンジイソシアネート、キシレンジイソシアネート、４，４’−ジフェニルメタンジイソシアネート等の芳香族イソシアネート、あるいは、１，６−ヘキサメチレンジイソシアネート、イソホロンジイソシアネート、水素添加トリレジンイソシアネート、水素添加ジフェニルメタンジイソシアネート等の脂肪族（あるいは脂環式）イソシアネートが用いられる。
【００４７】
また、このような各種イソシアネートの付加体または多量体を用いることができる。付加体または多量体としては、例えば、トリレジンイソシアネートの付加体、トリレジンイソシアネート３量体（ｔｒｉｍｅｒ）等がある。
【００４８】
尚、上記イソシアネートにおいて脂肪族（あるいは脂環式）イソシアネートは、耐候性、耐熱黄変性も良好にできる点で好ましいと言える。具体的には、例えば、１，６−ヘキサメチレンジイソシアネートなどが使用できる。
【００４９】
また、艶調整層２４のバインダー樹脂として電離放射線硬化型樹脂を用いる場合には、紫外線や電子線などによって硬化可能な樹脂を例示することができ、具体的には、ポリエステルアクリレート系、エポキシアクリレート系、ウレタンアクリレート系、アクリルアクリレート系などから適宜選択して用いることができるが、必ずしもこれらに限定されるものではない。
【００５０】
電離放射線硬化型樹脂からなる凸部２５を形成する電離放射線硬化型樹脂とは、電磁波または荷電粒子線の中で分子を架橋、重合させ得るエネルギー量子を有するもの、即ち、紫外線または電子線等を照射することにより、架橋、硬化する樹脂組成物を指す。具体的には、電離放射線または紫外線硬化性樹脂として慣用されている公知の重合性モノマー、重合性オリゴマー及びプレポリマーの中から適宜選択することができる。
【００５１】
より具体的には、重合性モノマーとして、分子中にラジカル重合性不飽和基を持つ（メタ）アクリレート系モノマーが好適であり、中でも多官能性（メタ）アクリレートが好ましい。ここで、「（メタ）アクリレート」とは、「アクリレートまたはメタクリレート」を意味する。
【００５２】
多官能性（メタ）アクリレートとしては、分子内にエチレン性不飽和結合を２個以上有する（メタ）アクリレートであれば良く、特に制限はない。
【００５３】
具体的には、エチレングリコールジ（メタ）アクリレート、プロピレングリコールジ（メタ）アクリレート、１，４−ブタンジオールジ（メタ）アクリレート、１，６−ヘキサンジオールジ（メタ）アクリレート、ネオペンチルグリコールジ（メタ）アクリレート、ポリエチレングリコールジ（メタ）アクリレート、ヒドロキシピバリン酸ネオペンチルグリコールジ（メタ）アクリレート、ジシクロペンタニルジ（メタ）アクリレート、カプロラクトン変性ジシクロペンテニルジ（メタ）アクリレート、エチレンオキシド変性リン酸ジ（メタ）アクリレート、アリル化シクロヘキシルジ（メタ）アクリレート、イソシアヌレートジ（メタ）アクリレート、トリメチロールプロパントリ（メタ）アクリレート、エチレンオキシド変性トリメチロールプロパントリ（メタ）アクリレート、ジペンタエリスリトールトリ（メタ）アクリレート、プロピオン酸変性ジペンタエリスリトールトリ（メタ）アクリレート、ペンタエリスリトールトリ（メタ）アクリレート、プロピレンオキシド変性トリメチロールプロパントリ（メタ）アクリレート、トリス（アクリロキシエチル）イソシアヌレート、プロピオン酸変性ジペンタエリスリトールペンタ（メタ）アクリレート、ジペンタエリスリトールヘキサ（メタ）アクリレート、エチレンオキシド変性ジペンタエリスリトールヘキサ（メタ）アクリレート、カプロラクトン変性ジペンタエリスリトールヘキサ（メタ）アクリレート等がある。これらの多官能性（メタ）アクリレートは、単独で用いられるものであっても良いし、２種以上が組み合わせて用いられるものであっても良い。
【００５４】
更には、上述の多官能性（メタ）アクリレートとともに、その粘度を低下させる等の目的で、単官能性（メタ）アクリレートを、本実施形態の目的を損なわない範囲で適宜併用することができる。
【００５５】
単官能性（メタ）アクリレートとしては、例えば、メチル（メタ）アクリレート、エチル（メタ）アクリレート、プロピル（メタ）アクリレート、ブチル（メタ）アクリレート、ペンチル（メタ）アクリレート、ヘキシル（メタ）アクリレート、シクロヘキシル（メタ）アクリレート、２−エチルヘキシル（メタ）アクリレート、ラウリル（メタ）アクリレート、ステアリル（メタ）アクリレート、イソボルニル（メタ）アクリレート等が挙げられる。これらの単官能性（メタ）アクリレートは１種を単独で用いても良いし、２種以上を組み合わせて用いても良い。
【００５６】
また、重合性オリゴマーとしては、分子中にラジカル重合性不飽和基を持つオリゴマーであれば良く、例えばエポキシ（メタ）アクリレート系、ウレタン（メタ）アクリレート系、ポリエステル（メタ）アクリレート系、ポリエーテル（メタ）アクリレート系などが挙げられる。
【００５７】
更に、重合性オリゴマーとしては、ポリグタジエンオリゴマーの側鎖に（メタ）アクリレート基を持つ疎水性の高いポリブタジエン（メタ）アクリレート系オリゴマー、主鎖にポリシロキサン結合を持つシリコーン（メタ）アクリレート系オリゴマー、小さな分子内に多くの反応性基を持つアミノプラスト樹脂を変性したアミノプラスト樹脂（メタ）アクリレート系オリゴマー、あるいはノボラック型エポキシ樹脂、ビスフェノール型エポキシ樹脂、脂肪族ビニルエーテル、芳香族ビニルエーテル等の分子中にカチオン重合性官能基を有するオリゴマー等がある。
【００５８】
また、電離放射線硬化型樹脂には、粒状粒子や反応型シリコーン樹脂などを添加することができる。
【００５９】
粒子としては、樹脂等の有機系、ガラスやシリカ等の無機系の粒子を用いることができる。
【００６０】
反応型シリコーン樹脂としては、主鎖にシリコーン骨格を持った材料、剥離剤等に使用されるシリコーンオイル、などが挙げられるが、特には耐汚染性の点から側鎖にシリコーン骨格を持った紫外線硬化型アクリレート樹脂が好適である。
【００６１】
更に、凸部２５には、所望の物性に応じて、各種添加剤を配合することができる。添加剤としては、例えば、耐候性改良剤、耐磨耗性向上剤、重合禁止剤、架橋剤、赤外線吸収剤、帯電防止剤、接着性向上剤、レベリング剤、チクソ性付与剤、カップリング剤、可塑剤、消泡剤、充填剤、溶剤、着色色素等が使用される。
【００６２】
また、凸部２５の上面視形状は、特に限定されず、丸、四角形、６角形などが規則的に並んだような定型の形状でも、不定型な絵柄であっても良いが、凸部２５を絵柄印刷層２３と同調させることにより、絵柄のリアル感を得ることができる。
【００６３】
上述のような電離放射線硬化型樹脂からなる凸部２５は、高さが３０μｍ〜１００μｍ程度であることが望ましい。
【００６４】
また、艶調整層２４の表面に耐汚染層を設ける場合には、用いる材料としては、特に限定しないが、ブロックイソシアネート硬化型ウレタン系樹脂が好適に用いられる。
【００６５】
凸部を有する化粧シート２の裏面側には、プライマー層２２が設けられている。
【００６６】
プライマー層２２としては、例えば、ポリエステル系樹脂、ポリウレタン系樹脂、これらの混合物等を使用することができる。
【００６７】
更に、ポリオールとイソシアネートによる２液タイプにすることで、シートとプライマーの密着性およびプライマー自体の凝集力を向上することができる。ポリオールとしてはアクリルポリオール、ポリエステルポリオールなどが挙げられる。
【００６８】
また、イソシアネートとしては、トリレンジイソシアネート、４,４‘ジフェニルメタンジイソシアネートといった芳香族系、ヘキサメチレンジイソシアネート、イソホロンジイソシアネート、キシレンジイソシアネートといった脂肪族系が挙げられる。反応性の早さの点、耐熱性の点で芳香族系が好ましい。
【００６９】
プライマー層２２の厚みは１μｍ以上が好ましい。１μｍ未満となると、化粧板用支持体との接着の際に、接着剤の溶剤種によっては溶解してしまい、プライマー層が消失することから密着性が向上しない。
【００７０】
更に、プライマー層には、シリカなどのフィラー類を添加してあることが望ましく、シリカとしては、粒径１〜４μｍ、細孔容積は０．４〜２．０ｍｌ／ｇであれば、接着剤の吸収が良くかつプライマーの凝集力に影響しない。
【００７１】
（エンボス化粧シート）
図３に示すように、本実施形態に係るエンボス化粧シート３は、エンボス化粧シート３用の着色基材シート３１上に、絵柄印刷層３３、透明熱可塑性樹脂層３４がこの順に積層されて形成されている。また、少なくとも透明熱可塑性樹脂層３４に、表面の艶の調整と立体感の付与とを行うために、エンボス凹部が形成されている。更に、艶調整層３５が積層される。
【００７２】
エンボス凹部を形成するためのエンボス加工は、透明熱可塑性樹脂層３４に直接施されても良く、あるいは艶調整層３５が積層された後に、施されてあっても良い。
【００７３】
更に、着色基材シート３１の少なくとも裏面側には表面活性化処理が施されており、該表面活性化処理された面にプライマー層３２を設けてある。エンボス凹部を有する化粧シート３の厚さは、耐候性能、及び折り曲げ加工による白化の抑制等を考慮すると、５０μｍ以上２００μｍ以下が好ましい。
【００７４】
エンボス化粧シート３用の着色基材シート３１は、熱可塑性樹脂を含んでなる基材シートである。熱可塑性樹脂としては、種々の樹脂を用いることができる。但し、塩化ビニル樹脂を除く樹脂としては、例えば、ポリプロピレンやポリエチレンなどのポリオレフィン系樹脂、アクリル系樹脂、ポリエステル系樹脂、エチレンビニルアセテート樹脂、ポリイミド樹脂等を用いることができる。特に、無公害性、価格、性能及び着色の容易さ等を考慮すると、ポリオレフィン系樹脂が好ましい。より具体的には、結晶性ポリオレフィン、ポリオレフィン系熱可塑性エラストマーが好ましい。
【００７５】
また、ポリオレフィン系熱可塑性エラストマーによれば、ハードセグメントと言われているオレフィン系樹脂の中にソフトセグメントとして水素添加ブタジエン等のゴムが含まれているため、従来のポリオレフィン系樹脂に無い柔軟性を得ることができる。さらに、無公害性、価格性、顔料添加による着色の容易性でも優れたものを得ることができる。
【００７６】
なお、熱可塑性エラストマーとしては、オレフィン系樹脂の他にスチレン系樹脂、ウレタン系樹脂、ポリエステル系樹脂等があるが、スチレン系樹脂は構造からくる着色の困難さ、ウレタン系樹脂は耐候性の悪さ、ポリエステル系樹脂はフィルムの硬さからくる加工性の悪さから、着色基材シート３１として用いる樹脂としては適さない。
【００７７】
上記以外では、例えば、エチレン酢酸ビニル共重合体、エチレンビニルアルコール共重合体、ポリスチレン、ＡＢＳ、ポリメタクリル酸メチル、ポリアクリル酸メチル、ポリアクリル酸ブチル、ポリ酢酸ビニル、ポリビニルアルコール、ポリビニルブチラール、ポリビニルアセタール、ポリエチレンテレフタレート、ポリブチレンテレフタレート、ポリエ
チレンナフタレート、ポリカーボネート、ポリウレタン、ポリアミド、ナイロン６、ナイロン６６、ポリ乳酸、紙等も用いてもよく、また、これらを組み合わせて用いてもよい。
【００７８】
上述の着色基材シート３１は、先に記述したように、少なくとも片面（裏面）側には、プライマー層を設ける際の、表面活性化処理が施されることが望ましい。
【００７９】
表面活性化処理の例としては、コロナ放電処理、フレーム処理、紫外線処理、高周波処理、グロー放電処理、活性プラズマ処理、レーザ処理、オゾン酸処理、機械的処理などの各種処理方法を挙げることができるが、特にこれらに限定されるものではない。
【００８０】
また、着色基材シート３１は、必ずしも基材シートそのものを着色する必要はなく、着色層が設けられてあっても良いが、基材シートそのものを着色する場合には、着色方法としては、顔料を分散助剤や界面活性剤で処理した微粉末状の着色剤を使用するドライカラー法、樹脂と高濃度の顔料とを溶融混連して予備分散したマスターバッチペレットを作製し、押出しホッパー内で着色のされていない通常の樹脂とドライブレンドするマスターバッチ法等を用いることができ、特に限定されるものではない。
【００８１】
顔料の種類も、特に限定されるものではないが、耐候性、耐熱性等を考慮すると、酸化チタン、群青、カドミウム顔料、酸化鉄等の無機顔料が望ましい。また、有機顔料でも、フタロシアニン顔料、キナクリドン顔料等は使用することができる。顔料の色や配合比率は、隠蔽の度合いや意匠性等を鑑みて、任意に決められるものであり、特に限定されるものではない。
【００８２】
また、エンボス化粧シート３用の着色基材シート３１の厚さは、汎用的に用いられることを考慮すると、１０μｍ以上１００μｍ以下が好ましい。
【００８３】
エンボス化粧シート３用の絵柄印刷層３３は、着色基材シート２上に印刷により形成され、意匠性を付与するための絵柄を付加する層である。
【００８４】
絵柄印刷層３３の絵柄や用いるインキ、印刷方法等については、凸部を有する化粧シート２で述べた絵柄印刷層２３と同様に、いずれも採用することが可能である。
【００８５】
透明熱可塑性樹脂層３４は、必ずしも単一の層によって形成されている必要はなく、複数層からなるシート状の層であっても良い。透明熱可塑性樹脂層は、絵柄印刷層３３の絵柄が透けて見える、透明な熱可塑性樹脂から形成される。
【００８６】
熱可塑性樹脂としては、例えば、環境面を考慮すると、塩化ビニル樹脂以外の種々の樹脂が可能である。透明熱可塑性樹脂層３４を複数の層から構成する場合には、各層の樹脂の組み合わせは、目的とする特性により、様々な組合せが可能である。層の数としては、４層以上も可能だが、押出し機の構造が複雑化し、作業の煩雑さが大きくなるため、３層までが好ましい。
【００８７】
透明熱可塑性樹脂層３４に用いられる樹脂の具体的な例としては、例えば、ポリフッ化ビニリデン、ナイロン１２、ポリアミド、ポリビニルアルコール、ポリスチレン、スチレン・アクリロニトリル共重合体、スチレン・ブタジエン・アクリロニトリル共重合体、高密度ポリエチレン、中密度ポリエチレン、低密度ポリエチレン、ポリプロピレン、変性ポリプロピレン、エチレン・酢酸ビニル共重合体、ポリアセタール、ポリメチルメタクリレート、変性アクリル、ポリカーボネート、ニトロセルロース、プロピオン酸セルロース、エチルセルロース、酢酸セルロース、ポリウレタンなどを挙げることができるが、これらに限定されるものではない。
【００８８】
尚、透明熱可塑性樹脂層３４を構成する樹脂としては、樹脂価格や溶融時の流動性、各種耐性などを考慮して、ポリエチレン類やポリプロピレン類などを特に好ましく用いることができる。
【００８９】
また、透明熱可塑性樹脂層３４には、紫外線吸収剤と光安定剤のいずれか、あるいはその複合を添加することができる。
【００９０】
透明熱可塑性樹脂層３４に添加する紫外線吸収剤は、ベンゾトリアゾール系、トリアジン系、ベンゾフェノン系等から適宜選定することができる。
【００９１】
また、透明熱可塑性樹脂層３４に添加する光安定剤には、アミン型、あるいはアミノエーテル型等から適宜選定することができる。
【００９２】
上記以外では、例えば、熱安定剤、難燃剤、ブロッキング防止剤等を添加してもよい。熱安定剤としては、ペンタエリスリチル−テトラキス［３−（３、５−ジ−ｔ−ブチル−４−ヒドロキシフェニル）］−プロピオネート、２、４−ビス−（ｎ−オクチルチオ）−６−（４−ヒドロキシ−３，５−ジ−ｔ−ブチルアニリノ）−１，３，５−トリアジン、オクタデシル−３−（３，５−ジ−ｔ−ブチル−４−ヒドロキシフェニル）プロピオネート、１，３，５−トリメチル−２，４，６−トリス（３，５−ｔ−ブチル−４−ヒドロキシベンジル）ベンゼン、１，３，５−トリス（４−ｔ−ブチル−３−ヒドロキシ−２，６−ジメチルベンジル）イソシアヌル酸等のヒンダードフェノール系酸化防止剤、２，２’−メチレンビス（４−エチル−６−ｔ−ブチルフェノール）、２，２’−メチレンビス（４−メチル−６−ｔ−ブチルフェノール）等のフェノール系酸化防止剤、トリス（２，４−ジ−ｔ−ブチルフェニル）フォスファイトに代表される燐系酸化防止剤等やこれらの混合物、つまり、１種、または２種以上を組み合わせたものを用いることができる。
【００９３】
また、難燃剤としては、水酸化アルミニウム、水酸化マグネシウム、炭酸カルシウム、炭酸マグネシウム等の無機系化合物や燐酸エステル系の難燃剤等を用いることができる。
【００９４】
さらに、ブロッキング防止剤としては、珪酸アルミニウム、酸化珪素、ハイドロタルサイト、炭酸カルシウム等の無機系ブロッキング防止剤、脂肪酸アミド等の有機系ブロッキング防止剤等を用いることができる。また、透明熱可塑性樹脂層３４の厚さは、１０μｍ以上１００μｍ以下が好適であると言える。
【００９５】
また、前記絵柄印刷層３３と透明熱可塑性樹脂層３４との間に、接着層ほかの機能層が設けられてあっても良い。
【００９６】
接着剤層は、絵柄印刷層３３と透明熱可塑性樹脂層３４とを接着する接着剤を含んでなる層である。接着剤としては、絵柄印刷層３３を構成する印刷インキと透明熱可塑性樹脂層３４を構成する樹脂との組み合わせに応じて、ウレタン系、アクリル系、及びポリエステル系等の各種樹脂から適宜選択することができる。
【００９７】
エンボス凹部を有する化粧シート３の艶調整層３５としては、表面の保護や艶の調整としての役割を果たす樹脂組成物であれば、いずれも用いることができるが、中でも熱硬化型樹脂あるいは電離放射線硬化型樹脂、またはその複合物からなることが望ましい。
【００９８】
そのような樹脂組成物の具体例としては、ポリウレタン系樹脂、アクリルシリコーン系樹脂、フッ素系樹脂、エポキシ系樹脂、ビニル系樹脂、ポリエステル系樹脂、メラミン系樹脂、アミノアルキド系樹脂、尿素系樹脂、ビニル基を有するモノマーやオリゴマーなど
を挙げることができるが、必ずしもこれらに限定されるものではない。
【００９９】
また、樹脂組成物の形態は、水性、エマルジョン、溶剤系など特に限定されるものではない。
【０１００】
更には、樹脂組成物の硬化法についても、一液タイプ、二液タイプ、紫外線硬化法や電子線硬化法など適宜選択して用いることができる。
【０１０１】
中でも、イソシアネートを用いた熱硬化型のものは、作業性、価格、樹脂自体の凝集力などの観点から好ましいと言える。
【０１０２】
イソシアネートとしては、トリレンジイソシアネート（ＴＤＩ）、キシリレンジイソシアネート（ＸＤＩ）、ヘキサメチレンジイソシアネート（ＨＭＤＩ）、メタジイソシアネート（ＭＤＩ）、リジンジイソシアネート（ＬＤＩ）、イロホロジイソシアネート（ＩＰＤＩ）、メチルヘキサンジイソシアネート（ＨＴＤＩ）、メチルシクロヘキサノンジイソシアネート（ＨＸＤＩ）、トリメチルヘキサメチレンジイソシアネート（ＴＭＤＩ）などから適宜選定して用いることができる。
【０１０３】
艶調整層３５には、艶調整剤として、アルミナ、シリカ、窒化珪素、炭化珪素、ガラスビーズ等を適宜添加することができ、これらの材料は、耐摩擦性付与の効果も期待することができる。
【０１０４】
また、艶調整層３５には、紫外線吸収剤と光安定剤のいずれか、またはその複合したものを添加することができ、紫外線吸収剤としては、先に示したベンゾトリアゾール系、トリアジン系、ベンゾフェノン系などの各種有機系紫外線吸収剤の他、酸化亜鉛などに代表される無機系紫外線吸収剤や、無機系または有機系紫外線吸収剤ベシクルなどが、用いられてあっても良い。
【０１０５】
光安定剤としては、先に示したアミン型光安定剤、またはアミノエーテル型光安定剤を用いることが好適である。
【０１０６】
また、艶調整層３５に対して、各種機能を付与するために、抗菌剤、防カビ剤等の機能性添加剤を任意に添加することができる。
エンボス化粧シート３のプライマー層３２は、前述の通り、着色基材シート３１の裏面に、表面活性化処理を施された上から、設けられることが望ましい。
【０１０７】
プライマー層３２としては、前述の凸部を有する化粧シート２のプライマー層２２と同様に任意の材料を用いることが可能である。
【０１０８】
以上のようにして得られるエンボス化粧シート３において、エンボス凹部３６を形成する手段としては、着色基材シート３１上に、印刷によって絵柄印刷層３３を形成し、続いて接着層を設けた後、絵柄印刷層３３上に溶融した透明熱可塑性樹脂を含む層を多層押出し機などから押出して、それと同時にエンボスロールならびに加圧ロールによって、エンボス加工とラミネート加工を同時に行う方法などがある。
【０１０９】
また、絵柄印刷層３３を設けた着色基材シート３１と透明熱可塑性樹脂層とをラミネートした後、艶調整層３５を設け、その後に艶調整層を含めてエンボスロールによるエンボス加工が施されても良い。
【０１１０】
（化粧板）
上述のようにして得られる各化粧シート２，３を化粧板用の支持体１５に貼りあわせることにより、化粧板１を得ることができる。
【０１１１】
支持体１５には、金属系支持体や木質系支持体等の各種材料のものがある。
【０１１２】
金属系支持体としては、金属板や、芯材である樹脂表面にアルミニウムを設けた３層構成からなるアルミ樹脂複合板などを挙げることができる。金属板としては、アルミニウム、ガルバリウム鋼板（登録商標）、ステンレス及びチタン等が使用される。
【０１１３】
また、樹脂材としては、ポリエチレン単体、あるいはポリエチレンに無機材を添加したもの等が使用される。
【０１１４】
また、木質系支持体としては、例えば、中密度繊維板（ＭＤＦ）や合板、パーチクルボード等が使用される。
【０１１５】
上述のような支持体１５に対し、化粧シートを貼り合わせる手法としては、支持体１５と化粧シートとの間に接着剤層を設け、貼り合わせることが一般的である。
【０１１６】
接着剤としては、公知の接着剤であれば、いずれも使用することが可能であり、例えば、反応性ホットメルト系の接着剤などを使用することができる。特に、反応性ホットメルト系の接着剤のうち、２液タイプのポリウレタンの接着剤を用いることが好ましい。
【０１１７】
また、接着剤層には、紫外線吸収剤や光安定剤などが添加されてあっても良く、接着剤層の厚みとしては、５μｍ〜５０μｍ程度が適当であると言える。
【実施例】
【０１１８】
次に、本発明の実施例及び比較例について説明するが、本発明は必ずしも実施例に限定されるものではない。
【０１１９】
（実施例１〜実施例２、比較例１〜比較例２）
着色基材シート２１として、厚さ６０μｍのポリブチレンテレフタレートフィルムを用い、絵柄印刷層２３として、木目調の絵柄をウレタン樹脂系インキにより、グラビア印刷した。
【０１２０】
絵柄印刷層２３の乾燥後、この表面に艶調整層２４として、反応型シリコーン樹脂と適量の紫外線開始剤、および艶を低く調整するためのシリカ粉末を添加した紫外線硬化型樹脂を、乾燥後の塗布量が１０ｇ／ｍ２となるように塗工した。
【０１２１】
電離放射線硬化型樹脂からなる凸部２５として、前記絵柄印刷層２３と同調する印刷版を用いて、凸部の高さが３０μｍとなるように、紫外線硬化型樹脂１００重量部に対して、粒径５μｍのウレタンビーズ３０重量部、シリコーンオイル２０重量部を添加したインキを用いて、盛上げ印刷により、凸部を形成して、実施例１の凸部を有する化粧シートを得た。
【０１２２】
実施例２は、凸部２５の版深と面積を変化させることにより「ざらつき」や「滑らかさ」に差をつけた以外は、実施例１と同様にして、実施例２の凸部を有する化粧シートを得た。
【０１２３】
また、凸部形成用印刷版の版深等をそれぞれ調整することにより、比較例１ならびに比
較例２の凸部を有する化粧シートをそれぞれ同様に作製した。
【０１２４】
比較例１の凸部を有する化粧シートは、凸部の高さを２０μｍとし、比較例２の凸部を有する化粧シートでは、凸部の高さを３０μｍとなるように調整した。また、凸部の面積を変化させることにより、「ざらつき」や「滑らかさ」に差をつけた。
【０１２５】
（実施例３、比較例３ ）
ポリオレフィン系無機充填シート６０μｍ（リケンテクノス（株）製）を着色基材シート３１として用い、この着色基材シート３１上に、グラビア印刷法によって木目模様を印刷して絵柄印刷層３３を形成した。続いて、この絵柄印刷層３３上に、ウレタン樹脂系接着剤を塗布し温風乾燥で接着剤層を形成した。
【０１２６】
続いて、この接着剤層上に、溶融したポリエチレン樹脂をエクストルーダーよりＴダイで押し出して、透明熱可塑性樹脂層３４を形成した。
【０１２７】
また、同時に、導管エンボス版とゴムロールとによって、着色基材シート３１、絵柄印刷層３３、接着層及び透明熱可塑性樹脂層３４の積層体をニップして、エンボス加工とラミネートとを同時に行った。ここで、透明熱可塑性樹脂層３４の厚さは、９０μｍ程度とした。
【０１２８】
次に、得られたエンボス面に表面処理を施した後、艶調整層３５として、ウレタン系樹脂に硬化剤を添加したものに、艶調整用のシリカ粉末およびベンゾトリアゾール系紫外線吸収剤、ヒンダードアミン系光安定剤を添加したものを、グラビアコート法により、乾燥後の塗布量が５ｇ／ｍ２となるように塗工し、艶調整層３５を得た。
【０１２９】
更に、着色基材シート３１の裏面に表面活性化処理を施した後、この面上にポリオール樹脂に、シリカおよびイソシアネートを加えたものを、グラビアコート法により、乾燥後の塗布量が１ｇ／ｍ２となるように塗工し、プライマー層３２を得た。
【０１３０】
以上の手順により、実施例３のエンボス化粧シート３を得た。ここで、エンボス部３６の深さは、８０μｍであった。
【０１３１】
また、導管エンボス版を調整することにより、比較例３のエンボス化粧シートを同様に作製した。
【０１３２】
比較例３のエンボス化粧シートにおけるエンボス部の深さは３０μｍであった。
【０１３３】
（比較例４〜比較例７）
実際の天然木の手触り感と比較するためのサンプルとして、比較例４としてオーク天然木を用意し、比較例５としてオーク天然木のうづくり仕上げ品を用意し、比較例６としてオーク塗装仕上げをそれぞれ用意した。
【０１３４】
また、天然木を用いた比較対象として、比較例７では、チェリー厚塗装仕上げ天然木を用意した。
【０１３５】
＜評価方法＞
上述の実施例、ならびに比較例で準備した各化粧シートに対して、摩擦感テスター  ＫＥＳ−ＳＥ（カトーテック（株）製）を用いて、風合い計測を実施した。ＫＥＳ−ＳＥの摩擦子には、指先の感覚を模したセンサ（ピアノ線）を使用した。
【０１３６】
これにより、摩擦係数の平均値（ＭＩＵ値）、ならびに摩擦係数の平均値偏差から平均摩擦係数の変動（ＭＭＤ値）を求めるとともに、実際に人の手によって化粧シートの表面に触れた際の感触について官能試験を実施した。
【０１３７】
（評価結果）
評価結果を以下の表１に示す。
【０１３８】
【表１】
2018108699.tif 000003
【０１３９】
比較例４〜６のオーク天然木を基準として、人による感触評価を実施したところ、実施例１、実施例２、及び実施例３では、木質感を得ることができたが、比較例１ならびに比較例３では、あまり凹凸感を感じることができず、木質感は得られなかった。
【０１４０】
特に比較例１では、凸部の高さが不十分であったなどの原因からＭＩＵ（摩擦係数の平均値）も小さく、ＭＭＤ（摩擦係数の変動）も小さいことから、「さらさら」で「なめらか」な感触となった。比較例３では、ＭＩＵは良好であったが、ＭＭＤが小さく、木質感が得られなかった。
【０１４１】
また、比較例２では、凸部の高さが十分にあり、凹凸感は十分に感じることができたが、ＭＭＤの値が大きいことから、「ざらざら」とした感触となり、木質感は得られなかった。
【０１４２】
また、参考として、比較例７において、厚塗装仕上げ天然木についても評価を実施したが、木質表面に塗装が施されていることもあり、塗装の材料に起因して「しっとり」感が高く、全体的に「なめらか」な感触となり、木質感が乏しいものとなった。
【０１４３】
また、比較例６については、塗装は施されているものの、比較例７とは木材が異なることもあり、ざらつき感が得られ、木質感を得ることができた。
【０１４４】
以上のように、ＭＩＵ値ならびにＭＭＤ値を適正の値とする領域で化粧シートを作製することにより、人の手による感触においても天然木と同等の風合いを感じることのできる化粧シートを提供することが可能となる。
【符号の説明】
【０１４５】
１    …  化粧板
１１  …  基材シート
１２  …  絵柄印刷層
１３  …  艶調整層
１４  …  化粧シート
１５  …  支持体
１６  …  凹凸構造
２    …  凸部を有する化粧シート
２１  …  着色基材シート
２２  …  プライマー層
２３  …  絵柄印刷層
２４  …  艶調整層
２５  …  凸部
３    …  エンボス化粧シート
３１  …  着色基材シート
３２  …  プライマー層
３３  …  絵柄印刷層
３４  …  透明熱可塑性樹脂層
３５  …  艶調整層
３６  …  エンボス部
【図１】
2018108699.tif 000004
【図２】
2018108699.tif 000005
【図３】
2018108699.tif 000006